중량 평균 분자량 이 100 , 000 g / mol 이 며 , D - Lactide 함량 이 1 . 4 중량 % 인 폴리 락트산 ( PLA , 유리 전 이온 도 : 60 ℃) 75 중량 % 및 중량 평균 분자량 이 40 , 000 g / mol 인 폴리 부틸렌 아디 페이트 - 테레프탈 레이트 공중 합체 ( PBAT , 유리 전 이온 도 : - 30 ℃) 25 중량 % 를 포함 하 는 혼합 수지 100 중량 부 에 대하 여 , 티타늄 부 톡 사이드 0 . 11 중량 부 를 첨가 하 여 동 방향 이축 압출기 ( 직경 48 mm , L / D 40 ) 를 사용 하 여 170 ℃ 에서 50 rpm 으로 압출 성형 하 여 펠 렛 형태 의 폴리에스테르 수지 조성물 을 제조 하 였 다 . 제조 된 폴리에스테르 수지 조성물 을 - 80 ℃ 에서 5 시간 냉각 시킨 후 , 80 ℃ 의 오븐 에서 24 시간 건조 하 여 수분 함량 이 500 ppm 이하 가 되 도록 한 후 , 55 mm 단축 압출기 ( 다이스 직경 100 mm , 다이스 갭 ( dies gap ) 1 mm ) 를 사용 하 여 35 ㎛ 두께 의 필름 으로 성형 하 였 다 . 이때 , 다이스 ( Dies ) 의 온도 는 170 ℃, 버 ( BUR ) 는 2 . 8 , 필름 생산 속도 는 15 m / min 이 었 으며 , 제조 된 블로우 필름 의 물 성 을 평가 한 결과 , 인 열 강도 가 우수 하 고 버블 이 안정 성 으로 유지 되 는 것 을 확인 하 였 다 .